(57)【要約】【課題】収容した食品の表面に均等に焼き目（焦げ目）をつけることができ、表面焼成加工時にフランジ等が熱変形するおそれのない食品用容器を提供する。【解決手段】食品用容器2は、金属箔層20aと、金属箔層20aの一方の面に積層された熱硬化性樹脂層20bと、金属箔層20aの他方の面に積層された保護層20cとを有している積層シート20を、熱硬化性樹脂層20bが容器2の内側となるようにフランジ23付きカップ状に成形してなる。【選択図】図３
2018158750.tif 000002
【特許請求の範囲】
【請求項１】
金属箔層と金属箔層の一方の面に積層された熱硬化性樹脂層とを有している積層シートを、熱硬化性樹脂層が容器の内側となるようにフランジ付きカップ状に成形してなる、食品用容器。
【請求項２】
熱硬化性樹脂層が、セラック樹脂、メラミン樹脂、またはエポキシ樹脂よりなる、請求項１記載の食品用容器。
【請求項３】
積層シートが、さらに金属箔層の他方の面に積層された保護層を有している、請求項１または２記載の食品用容器。
【請求項４】
積層シートの両面が互いに異なる色を有するものとなされている、請求項１〜３のいずれか１つに記載の食品用容器。
【請求項５】
フランジの外周縁部にカール部が形成されている、請求項１〜４のいずれか１つに記載の食品用容器。
【請求項６】
カール部が、全体としてフランジの平坦部よりも下方に突出させられているとともに、径方向外向きにカールさせられている、請求項５記載の食品用容器。
【請求項７】
フランジの平坦部の幅が３〜１０ｍｍであり、フランジの平坦部上面からカール部の下端までの高さが１〜５ｍｍである、請求項６記載の食品用容器。
【請求項８】
請求項１〜７のいずれか１つに記載の食品用容器に、内容物として食品が収容されて同食品に表面焼成加工が施されているとともに、食品用容器の開口を覆うオーバーキャップが、食品用容器のフランジに嵌め被せられている、包装体。
【発明の詳細な説明】
【技術分野】
【０００１】
この発明は、例えばプリン、アイスクリーム、ゼリー、グラタン、ケーキ等の固形状またはゲル状の食品を包装するための容器に関し、特に、容器に収容した状態での表面焼成加工を要する焼きプリン、クレームブリュレ等の食品の包装に好適に用いられる容器に関する。また、この発明は、上記容器を使用して焼きプリン等の食品を包装してなる包装体に関する。
【背景技術】
【０００２】
例えば、焼きプリンを製造する場合、プリンの原料液を耐熱性容器に充填して、同原料液を容器ごとスチーマで加熱して固化させた後、容器内に形成されたプリンの表面をオーブン等で加熱して焼き目を付けることにより仕上げられる。
ここで、焼きプリン用の容器は、かつてはガラス製や陶器製のものが主流であったが、これらは重量が大きくコストもかかるため量産には適しておらず、そのため、近年になって、ポリプロピレン樹脂等の耐熱性樹脂成形品よりなるフランジ付きカップ状の容器が用いられるようになってきた。
ただし、樹脂製の容器の場合、耐熱温度が高くても１６０℃程度であるので、容器内のプリンの表面を焼成加工する際に、容器のフランジ等が熱によって変形したり溶融したりするおそれがある。
そこで、例えば、プリンが収容された耐熱性樹脂製容器のフランジを断熱材で覆った状態でプリンの表面を焼成する方法（下記特許文献１参照）や、耐熱性樹脂製容器に収容されたプリンの表面に熱源を接触させてプリンの表面を焼成する方法（下記特許文献２参照）等が採用されている。
【先行技術文献】
【特許文献】
【０００３】
【特許文献１】特開２００３−３１０１９４号公報
【特許文献２】特許第３４５５０４９号
【発明の概要】
【発明が解決しようとする課題】
【０００４】
しかしながら、上述した方法による場合、プリン表面全体に焼きプリンの特徴である焼き目（焦げ目）がつけられなかったり、プリンの表面焼成加工時にオーブン等の加熱装置に対する容器の位置が少しでもずれると、容器のフランジ等が熱により変形したり溶融したりする可能性があった。
【０００５】
この発明の目的は、収容した食品の表面に均等に焼き目（焦げ目）をつけることができ、表面焼成加工時にフランジ等に熱による変形や溶融が生じるおそれのない食品用容器を提供することにある。
【課題を解決するための手段】
【０００６】
この発明は、上記の目的を達成するために、以下の態様からなる。
【０００７】
１）金属箔層と金属箔層の一方の面に積層された熱硬化性樹脂層とを有している積層シートを、熱硬化性樹脂層が容器の内側となるようにフランジ付きカップ状に成形してなる、食品用容器。
【０００８】
２）熱硬化性樹脂層が、セラック樹脂、メラミン樹脂、またはエポキシ樹脂よりなる、上記１）の食品用容器。
【０００９】
３）積層シートが、さらに金属箔層の他方の面に積層された保護層を有している、上記１）または２）の食品用容器。
【００１０】
４）積層シートの両面が互いに異なる色を有するものとなされている、上記１）〜３）のいずれか１つの食品用容器。
【００１１】
５）フランジの外周縁部にカール部が形成されている、上記１）〜４）のいずれか１つの食品用容器。
【００１２】
６）カール部が、全体としてフランジの平坦部よりも下方に突出させられているとともに、径方向外向きにカールさせられている、上記５）の食品用容器。
【００１３】
７）フランジの平坦部の幅が３〜１０ｍｍであり、フランジの平坦部上面からカール部の下端までの高さが１〜５ｍｍである、上記６）の食品用容器。
【００１４】
８）上記１）〜７）のいずれか１つの食品用容器に、内容物として食品が収容されて同食品に表面焼成加工が施されているとともに、食品用容器の開口を覆うオーバーキャップが、食品用容器のフランジに嵌め被せられている、包装体。
【発明の効果】
【００１５】
上記１）の食品用容器によれば、金属箔層および熱硬化性樹脂層を有する積層シートから成形されているので、内容物として収容されたプリン等の食品の表面焼成加工を行う際に、フランジ等が熱により変形したり溶融したりするおそれがなく、製造不良を回避することができ、収容された食品の表面に均等に焼き目（焦げ目）をつけることができる。
【００１６】
上記２）の食品用容器によれば、容器の内面を構成する熱硬化性樹脂層が、セラック樹脂、メラミン樹脂、またはエポキシ樹脂よりなるので、食品衛生上問題なく使用することができる上、容器の成形性が損なわれず、さらには、容器の内面側の耐腐食性が向上する。
【００１７】
上記３）の食品用容器によれば、容器の外面が積層シートの保護層によって構成されるので、容器の外面側の耐腐食性や、成形性、耐スクラッチ性、耐熱性が向上する。
【００１８】
上記４）の食品用容器によれば、容器の両面の色が互いに異なるものとなるので、デザイン性が向上し、また、色によって積層シートの面を判別することができるので、容器成形時に成形方向を間違えにくくなり、製造不良が減少する。
【００１９】
上記５）の食品用容器によれば、フランジの外周縁部がカール部となされているので、手指等を怪我するおそれがなく、安全に使用することができる。
【００２０】
上記６）の食品用容器によれば、カール部が、全体としてフランジの平坦部よりも下方に突出させられているとともに、径方向外向きにカールさせられているので、フランジのデザイン性が向上し、とりわけ、積層シートの両面の色を互いに異なるものとした場合には、フランジが２色で構成され、高級感を呈するものとなる。
【００２１】
上記７）の食品用容器によれば、容器の開口を覆うオーバーキャップをフランジに嵌め被せた際の嵌合性が良好となり、オーバーキャップが不用意に外れるのを回避することができる。
【００２２】
上記８）の包装体によれば、容器に収容した食品の表面焼成加工を行っても、容器のフランジ等に熱による変形や溶融が生じるおそれがなく、また、食品の表面焼成加工後に、容器のフランジにオーバーキャップを被せるだけで包装形態となるので、製造が容易であり、したがって、例えば焼きプリン、クレームブリュレ等の包装に好適に使用することができる。
【図面の簡単な説明】
【００２３】
【図１】この発明の実施形態に係る食品用容器の成形材料として用いられる積層シートの層構造を示す断面図である。
【図２】この発明の実施形態に係る食品用容器の斜視図である。
【図３】同食品用容器の部分拡大垂直断面図である。
【図４】同食品用容器を用いた包装体の部分拡大垂直断面図である。
【発明を実施するための形態】
【００２４】
以下、この発明の実施形態を、図１ないし図４を参照して説明する。
【００２５】
図１は、この発明の実施形態に係る食品用容器の成形材料として用いられる積層シートを示したものである。
図示の通り、積層シート(20)は、金属箔層(20a)と、金属箔層(20a)の一方の面（図１では上面）に積層された熱硬化性樹脂層(20b)と、金属箔層(20a)の他方の面（図１では下面）に積層された保護層(20c)とで構成されている。
【００２６】
金属箔層(20a)としては、例えば、アルミニウム箔、鉄箔、ステンレス鋼箔、銅箔を使用することができるが、好適にはアルミニウム箔が用いられる。アルミニウム箔の場合、純アルミニウム箔、アルミニウム合金箔のいずれでもよく、また、軟質、硬質のいずれでもよいが、例えば、ＪＩＳ  Ｈ４１６０で分類されるＡ８０００系（Ａ８０２１Ｈなど）またはＡ３０００系の焼鈍処理済の軟質材（Ｏ材）であれば、成形性に優れているので、好適に用いることができる。また、アルミニウム箔の場合、伝熱性に優れているので、例えば加工食品の原料を容器に充填した状態で加熱加工または冷却加工する際に熱が伝わりやすく、これらの加工を効率よく行うことができる。
金属箔層(20a)の厚みは、６０〜２００μｍとするのが好ましい。上記厚みを６０μｍ以上とすれば、ピンホールが少なくなって、バリア性を確保することができ、深絞り性を得ることができる。また、上記厚みを２００μｍ以下とすることで、成形時に負荷される外力によって積層シート(20)が破断するのが防止され、また、軽量の容器を得ることができる。金属箔層(20a)の厚みは、１００〜１５０μｍとするのがより好ましい。
【００２７】
熱硬化性樹脂層(20b)は、容器(2)の内面（フランジ(23)上面を含む）を構成するものであって、主として、内容物である食品により金属箔層(20a)の内面側が腐食するのを防止する機能を担う。
この金属箔層(20a)に接した熱硬化性樹脂層(20b)には、食品充填時における食品の表面焼成加工時の１２００℃程度の炙りによる熱によっても変質しない耐熱性が要求されるとともに、食品と直接接触することから食品衛生上の規格や基準等に適合したものであることが要求される。好適には、熱硬化性樹脂層(20b)は、熱硬化性樹脂であるセラック（Shellac）樹脂、メラミン樹脂、またはエポキシ樹脂よりなる。熱硬化性樹脂層(20b)は、通常、これらの樹脂を、金属箔層(20a)の一方の面にグラビアコート法等によって塗工して乾燥効果させることにより形成される。
熱硬化性樹脂層(20b)の厚みは、１〜５μｍとするのが好ましい。上記厚みを１μｍ以上とすることで、金属箔層(20a)に十分な耐腐食性が得られ、応力などによるスクラッチや突き刺し性などに対しての強度が向上する。また、上記厚みを５μｍ以下とすることで、コストが抑えられる他、硬化反応が層(20b)全体にわたって十分に行われるため、耐スクラッチ性などが向上する。熱硬化性樹脂層(20b)の厚みは、より好ましくは２〜４μｍとなされる。
【００２８】
保護層(20c)は、金属箔層(20a)の他方の面に積層されることにより、容器(2)の外面（フランジ(23)下面を含む）を構成するものであって、金属箔層(20a)の外面側の腐食を防止し、さらには、成形性、スクラッチ性、耐熱性を向上させる機能を担う。
保護層(20c)は、例えば、エポキシ樹脂、セラック樹脂、メラミン樹脂、ポリウレタン樹脂よりなる。保護層(20c)の形成は、例えば、上記樹脂を、金属箔層(20a)の他方の面にグラビアコート法等によって塗工して乾燥硬化させることにより行われる。
保護層(20c)の厚みは、１〜５μｍとするのが好ましく、２〜４μｍとするのがより好ましい。上記厚みを１μｍ以上とすることで、金属箔層(20a)に十分な耐腐食性が得られ、応力などによるスクラッチや突き刺し性などに対する強度が向上し、また、上記厚みを５μｍ以下とすることで、コストが抑えられる他、硬化反応が層(20b)全体にわたって十分に行われるため、耐スクラッチ性などが向上する。
【００２９】
積層シート(20)の両面は、互いに異なる色を有するものとなされている。ここにいう「異なる色」とは、色の３要素である色相、明るさ、彩度のうち少なくともいずれかの要素が異なるものであればよいが、明確に識別できるという点から見て、２つ以上の要素が異なるものとするのが好ましい。
積層シート(20)の両面の色の調整は、通常、熱硬化性樹脂層(20b)および保護層(20c)を構成する樹脂材料のうち少なくとも一方に適宜の色の顔料を所要量添加することによって行われる。
上記積層シート(20)によれば、色によって積層シート(20)の面を判別することができるので、容器成形時に成形方向を間違えにくくなり、製造不良が減少する。また、上記積層シート(20)を成形材料とすれば、成形された容器(2)のデザイン性が向上する。
【００３０】
図２および図３は、この発明の実施形態の食品用容器(2)を示すものである。
図示の容器(2)は、上記積層シート(20)を、容器成形装置によりフランジ付きカップ状に成形してなるものである。
より詳細には、容器(2)は、円形の底壁(21)と、底壁(21)の周縁から立ち上がった逆円錐形の周壁(22)と、周壁(22)の上端縁から径方向外方にのびているフランジ(23)とを有している。図示の容器(2)の場合、周壁(22)およびフランジ(23)にシワが生じないように成形加工されている。但し、この発明の容器としては、これらの部分にシワが生じるように成形されたものであってもよい。
フランジ(23)の外周縁部には、カール部(231)が形成されている。図３に詳しく示すように、カール部(231)は、全体としてフランジ(23)の平坦部(232)よりも下方に突出させられているとともに、径方向外向きにカールさせられている。このカール部(231)は、容器成形装置の専用金型によって、フランジ(23)が所要の幅中間位置において下向きに折り曲げられるとともに、折り曲げられた垂下部分が径方向外向きにカールさせられることにより形成されている。カール部(231)を上記のような構成とすることで、フランジ(23)のデザイン性が向上する。とりわけ、この実施形態では、積層シート(20)の両面の色を互いに異なるものとしているので、フランジ(23)が２色（例えば、シルバーとゴールド）で構成され、高級感を呈するものである。
フランジ(23)の平坦部(232)の幅(W)は、３〜１０ｍｍであるのが好ましい。フランジ(23)の平坦部(232)上面からカール部(231)の下端までの高さ(H)は、１〜５ｍｍであるのが好ましい。また、カール部(232)の最大外径(D)は、１．３〜１．８ｍｍであるのが好ましい。これらの寸法(W)(H)(D)を上記範囲に設定することにより、容器(2)の開口を覆うオーバーキャップ(3)をフランジ(23)に嵌め被せた際（図４参照）の嵌合性が良好となって、オーバーキャップ(3)が不用意に外れるのを回避することができ、また、保管や輸送に際して複数の容器(2)を積み重ねた時のガタツキを低減することができる。
なお、容器の形状（フランジの形状を含む）は、上記に限定されるものではなく、内容物の種類や容量等に応じて、適宜その他の形状とすることができる。
【００３１】
図３に示すように、容器(2)には、内容物としてプリン等の食品(C)が収容される。
そして、この状態で、プリン等の食品(C)の表面が、図示しないオーブン、ヒーター等の焼成装置によって焼成加工され、同表面に焼き目(C1)が形成される。
ここで、容器(2)は、金属箔層(20a)の一方の面に熱硬化性樹脂層(20b)が積層された積層シート(20)を成形してなるものであって、底壁(21)および周壁(22)の内面ならびにフランジ(23)の上面が熱硬化性樹脂層(20b)によって構成されているため、焼成装置との間で多少の位置ズレが生じたり、焼成加工温度を高くしたりしても、フランジ(23)等に熱による変形や溶融が生じるおそれがなく、これに起因する製造不良が発生しない。
【００３２】
図４は、この発明の実施形態に係る包装体を示したものである。図示の包装体(1)は、図３に示す食品(C)入り容器(2)のフランジ(23)に、容器(2)の開口を覆うオーバーキャップ(3)を嵌め被せてなるものである。
オーバーキャップ(3)は、例えば非晶性ポリエチレンテレフタレート（Ａ−ＰＥＴ）樹脂やポリスチレン（ＰＳ）樹脂等の成形品よりなるものであって、頂壁(31)と、頂壁(31)の周縁から下方にのびる垂下壁(32)とを備えている。図示のオーバーキャップ(3)の場合、垂下壁(32)が、上部垂下壁部(32a)と、上部垂下壁部(32a)の下端縁にほぼ水平な中間段差部(32b)を介して連なりかつ上部垂下壁部(32a)の直径よりも大きい直径を有する下部垂下壁部(32c)とで構成されている。下部垂下壁部(32c)の高さ中間には、径方向内方に向かって水平な畝状に突出した複数の係止部(32d)が周方向に等間隔おきに形成されている。垂下壁(32)の下端縁には、径方向外方に短く突出した環状のフランジ部(32e)が形成されている。オーバーキャップ(3)を容器(2)のフランジ(23)に嵌め合わせると、その垂下壁(32)の中間段差部(32b)がフランジ(23)の平坦部(232)に載置されるとともに、その係止部(32d)がカール部(231)に係り止められるようになっている。
この実施形態の包装体(1)によれば、焼きプリンやクレームブリュレ等の、表面焼成加工されて焼き目(焦げ目)が付けられた食品を、上記容器(2)およびオーバーキャップ(3)によって、支障なくかつ簡単に包装することができる。
【実施例】
【００３３】
次に、この発明の具体的実施例について説明する。但し、この発明は、下記の実施例に限定されるものではない。
【００３４】
＜実施例１＞
ＪＩＳ  Ｈ４１６０（２００６）で規定されるＡ８０２１−Ｏ材よりなる厚さ１２０μｍのアルミニウム箔を用意した。
次に、このアルミニウム箔の片面全面に、希釈したセラック樹脂コート剤を、グラビアコーターにて塗布した後、約３００℃で１０秒間加熱して硬化させることにより、厚さ２μｍのセラック樹脂コート層（熱硬化性樹脂層）を形成した。また、上記アルミニウム箔の他面全面に、希釈したエポキシ樹脂コート剤を、グラビアコーターにて塗布した後、約３００℃で１０秒間加熱して硬化させることにより、厚さ３μｍのエポキシ樹脂コート層（保護層）を形成した。
こうして得られた積層シートを所定寸法の円形に打ち抜いてブランクを形成し、このブランクを容器成形装置によってフランジ付きカップ状に成形することにより、図２および図３に示す形態を有する容器を作製し、これを実施例１とした。
容器の成形は、絞り成形時のエア圧を０．２ＭＰａとし、カール成形時のエア圧を０．５ＭＰａとして行った。
容器の寸法は、底壁の直径＝７４．３８ｍｍ、フランジの外径（容器の最大外径）＝９５．３ｍｍ、フランジの内径（開口径）＝８５ｍｍ、深さ＝２７ｍｍ、周壁のテーパ角＝１１°、カール部の最大外径＝１．３ｍｍ、フランジの平坦部の幅＝７．７ｍｍ、フランジの平坦部上面からカール部の下端までの高さ＝１０ｍｍとした。
【００３５】
＜実施例２＞
アルミニウム箔の他面全面に、希釈したセラック樹脂コート剤を、グラビアコーターにて塗布した後、約３００℃で１０秒間加熱して硬化させることにより、厚さ２μｍのセラック樹脂コート層（保護層）を形成した点を除いて、実施例１と同じ要領にて容器を作製し、これを実施例２とした。
【００３６】
＜実施例３＞
アルミニウム箔の片面全面に、希釈したエポキシ樹脂コート剤を、グラビアコーターにて塗布した後、約３００℃で１０秒間加熱して硬化させることにより、厚さ３μｍのエポキシ樹脂コート層（熱硬化性樹脂層）を形成した点を除いて、実施例１と同じ要領にて容器を作製し、これを実施例３とした。
【００３７】
＜実施例４＞
セラック樹脂コート層（熱硬化性樹脂層）の厚さを０．５μｍとし、エポキシ樹脂コート層（保護層）の厚さを０．５μｍとした点を除いて、実施例１と同じ要領にて容器を作製し、これを実施例４とした。
【００３８】
＜比較例１＞
容器成形材料として、両面にコート層が形成されていないアルミニウム箔を用いた点を除いて、実施例１と同じ要領にて容器を作製し、これを比較例１とした。
【００３９】
＜比較例２＞
アルミニウム箔の両面全面に、希釈した硝化綿系コート剤を、グラビアコーターにて塗布した後、約１００℃で１０秒間加熱して硬化させることにより、それぞれ厚さ３μｍの硝化綿系コート層を形成した点を除いて、実施例１と同じ要領にて容器を作製し、これを比較例２とした。
【００４０】
＜性能評価試験＞
実施例１〜４および比較例１，２の容器について、耐腐食性、耐熱性、成形性、および耐スクラッチ性に関する評価試験を行った。
まず、耐腐食性については、実施例１〜４および比較例１，２の容器を沸騰した水に３０分間浸漬した後で、各容器の表面状態を目視で観察し、腐食の発生の有無を確認することにより行った。
耐熱性については、実施例１〜４および比較例１，２の容器のフランジ上面をヒートテック社製ハロゲンポイントヒータ（ＨＰＨ−１２０Ａ）により集光径φ２１（ｆ４５）、焦点距離４５ｍｍ、８０Ｖ／１０００Ｗ、５秒で加熱した後、加熱箇所の表面状態を目視で観察することにより行った。
成形性については、実施例１〜４および比較例１，２の容器を目視で観察して、成形による破断の有無等を確認することにより行った。
また、耐スクラッチ性については、実施例１〜４および比較例１，２の容器の表面（特に外面）の状態を目視で観察して、成形時の金型との摩擦による傷の発生の有無等を確認することにより行った。
これらの評価試験の結果をまとめて、以下の表１に示す。
【００４１】
【表１】
2018158750.tif 000003
【００４２】
まず、耐腐食性については、実施例１〜４の容器では、腐食の発生は全く見られなかったが、比較例１，２の容器では、表面の一部に腐食が生じていた。
次に、耐熱性に関し、実施例１〜４および比較例１の容器では、加熱されたフランジに変化はなかったが、比較例２の容器の場合、フランジの加熱箇所付近の硝化綿コート層が溶融していた。
また、成形性については、実施例１〜４および比較例２の容器では、成形により破断等された箇所は全くなかったが、比較例１の容器の場合、周壁の一部に破断箇所があった。
さらに、耐スクラッチ性について、実施例１〜３の容器の表面には、成形による傷は全く見られなかった。また、実施例４の容器では、周壁の外面に僅かに線状の傷が見られたが、支障のない程度のものであった。一方、比較例１，２の容器の場合、その周壁外面に全周にわたって成形による傷が発生していた。
【産業上の利用可能性】
【００４３】
この発明は、容器に収容した状態で表面焼成加工を要する焼きプリン、クレームブリュレ等の食品の包装に好適に利用することができる。
【符号の説明】
【００４４】
(1)：包装体
(2)：食品用容器
(20)：積層シート
(20a)：金属箔層
(20b)：熱硬化性樹脂層
(20c)：保護層
(23)：フランジ
(231)：カール部
(232)：平坦部
(3)：オーバーキャップ
(C)：食品
(C1)：焼き目
【図１】
2018158750.tif 000004
【図２】
2018158750.tif 000005
【図３】
2018158750.tif 000006
【図４】
2018158750.tif 000007